(57)【要約】  印画ムラの発生を抑制しつつ、転写層上に濃度の高い熱転写画像の形成が可能であり、且つ転写層の箔切れ性が良好な中間転写媒体や、中間転写媒体と熱転写シートとの組合せを提供すること、及びこの中間転写媒体を用いた印画物の形成方法を提供すること。  基材１上に転写層５が設けられた中間転写媒体１０において、転写層５を、受容層４のみからなる単層構成、又は受容層４を含む積層構成とし、転写層５が積層構成を呈する場合には、受容層４を、転写層５を構成する層のうち基材１から最も遠くに位置させ、受容層４に、数平均分子量（Ｍｎ）が８０００以上３２０００以下のバインダー樹脂、及び離型剤を含有せしめ、受容層４の総質量に対する離型剤の含有量を６質量％以上とすることで上記課題を解決している。
2017159870.tif 000002
【特許請求の範囲】
【請求項１】
基材上に転写層が設けられた中間転写媒体であって、
前記転写層は、受容層のみからなる単層構成、又は受容層を含む積層構成を呈しており、
前記転写層が前記積層構成を呈する場合には、前記受容層は、前記転写層を構成する層のうち前記基材から最も遠くに位置し、
前記受容層は、数平均分子量（Ｍｎ）が８０００以上３２０００以下のバインダー樹脂、及び離型剤を含有しており、
前記受容層の総質量に対する前記離型剤の含有量が、６質量％以上であることを特徴とする中間転写媒体。
【請求項２】
前記数平均分子量（Ｍｎ）が８０００以上３２０００以下のバインダー樹脂が、塩化ビニル系樹脂、又はポリエステル樹脂であることを特徴とする請求項１に記載の中間転写媒体。
【請求項３】
中間転写媒体と熱転写シートとの組合せであって、
前記中間転写媒体が、請求項１又は２に記載の中間転写媒体であり、
前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであることを特徴とする中間転写媒体と熱転写シートとの組合せ。
【請求項４】
前記熱転写シートの前記ヒートシール層が、数平均分子量（Ｍｎ）が４０００以上３２０００以下のバインダー樹脂を含有していることを特徴とする請求項３に記載の中間転写媒体と熱転写シートとの組合せ。
【請求項５】
前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有していることを特徴とする請求項３に記載の中間転写媒体と熱転写シートとの組合せ。
【請求項６】
印画物の形成方法であって、
転写層を有する中間転写媒体を準備する中間転写媒体準備工程と、
（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、
被転写体を準備する被転写体準備工程と、
前記中間転写媒体と前記熱転写シートとを組合せ、
前記熱転写シートの前記色材層を用いて、前記中間転写媒体の前記転写層上に熱転写画像を形成する熱転写画像形成工程と、
前記熱転写画像が形成された前記転写層上に、前記熱転写シートの前記ヒートシール層を転写するヒートシール層転写工程と、
前記ヒートシール層が転写された中間転写媒体と、前記被転写体とを組み合わせ、
熱転写画像が形成された転写層、前記ヒートシール層がこの順で積層されてなる転写箔を、前記被転写体上に転写する転写箔転写工程と、
を含み、
前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備される、
ことを特徴とする印画物の形成方法。
【請求項７】
前記熱転写シート準備工程で準備される前記熱転写シートの前記ヒートシール層が、数平均分子量（Ｍｎ）が４０００以上３２０００以下のバインダー樹脂を含有していることを特徴とする請求項６に記載の印画物の形成方法。
【請求項８】
前記熱転写シート準備工程で準備される前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有していることを特徴とする請求項６に記載の印画物の形成方法。
【請求項９】
印画物の形成方法であって、
転写層を有する中間転写媒体を準備する中間転写媒体準備工程と、
色材層を有する熱転写シートを準備する熱転写シート準備工程と、
被転写体を準備する被転写体準備工程と、
前記中間転写媒体と前記熱転写シートとを組合せ、
前記熱転写シートの前記色材層を用いて、前記中間転写媒体の前記転写層上に熱転写画像を形成する熱転写画像形成工程と、
前記熱転写画像が形成された前記転写層を有する前記中間転写媒体と、前記被転写体とを組み合わせ、
前記熱転写画像が形成された前記転写層を、前記被転写体上に転写する転写工程と、
を含み、
前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備される、
ことを特徴とする印画物の形成方法。
【発明の詳細な説明】
【技術分野】
【０００１】
本発明は、中間転写媒体、中間転写媒体と熱転写シートとの組合せ、及び印画物の形成方法に関する。
【背景技術】
【０００２】
被転写体に制約を受けることがなく印画物を形成するための媒体として、基材上に、当該基材側から保護層、受容層がこの順で積層されてなる転写層が設けられた中間転写媒体等が用いられている（例えば、特許文献１）。この中間転写媒体によれば、色材層を有する熱転写シートを用いて、中間転写媒体の最表面に位置する受容層上に熱転写画像を形成し、その後、熱転写画像が形成された受容層を含む転写層を任意の被転写体上に転写することで、被転写体上に熱転写画像が形成された印画物を得ることができる。【０００３】
上記の中間転写媒体には、（ｉ）転写層の最表面に位置する受容層上に濃度の高い熱転写画像の形成が可能であること、（ｉｉ）受容層上に形成された熱転写画像に印画ムラが生ずることを抑制できること、さらには、（ｉｉｉ）熱転写画像が形成された受容層を含む転写層を、被転写体上に転写するときの箔切れ性が良好であることが求められている。特には、プリンタの高速化に対応させるべく、熱転写画像形成時における印画エネルギーを高くしていった場合であっても、これら（ｉ）、（ｉｉ）を同時に満たすことができる中間転写媒体が求められている。また、（ｉ）、（ｉｉ）とともに、（ｉｉｉ）を満たす中間転写媒体が求められている。
【先行技術文献】
【特許文献】
【０００４】
【特許文献１】特開２０１２−７１５４５号公報
【発明の概要】
【発明が解決しようとする課題】
【０００５】
しかしながら、現在に知られている中間転写媒体は、上記（ｉ）〜（ｉｉｉ）の全ての要求を十分に満足させるまでには至っておらず、この点で改善の余地が残されている。【０００６】
本発明はこのような状況に鑑みてなされたものであり、印画ムラの発生を抑制しつつ、転写層を構成する受容層上に濃度の高い熱転写画像の形成が可能であり、且つ、熱転写画像が形成された受容層を含む転写層を転写するときの箔切れ性が良好な中間転写媒体や、中間転写媒体と熱転写シートとの組合せ、また、この中間転写媒体を用いた印画物の形成方法を提供することを主たる課題とする。
【課題を解決するための手段】
【０００７】
上記課題を解決するための本開示の実施の形態に係る中間転写媒体は、基材上に転写層が設けられた中間転写媒体であって、前記転写層は、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層は、数平均分子量（Ｍｎ）が８０００以上３２０００以下のバインダー樹脂、及び離型剤を含有しており、前記受容層の総質量に対する前記離型剤の割合が６質量％以上であることを特徴としている。【０００８】
また、前記数平均分子量（Ｍｎ）が８０００以上３２０００以下のバインダー樹脂が、塩化ビニル系樹脂、又はポリエステル樹脂であってもよい。【０００９】
また、上記課題を解決するための本開示の実施の形態に係る中間転写媒体と熱転写シートとの組合せは、前記中間転写媒体が、上記特徴を有する中間転写媒体であり、前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであることを特徴とする。【００１０】
また、上記の組合せにおいて、前記熱転写シートの前記ヒートシール層が、数平均分子量（Ｍｎ）が４０００以上３２０００以下のバインダー樹脂を含有していてもよい。また、上記の組合せにおいて、前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有していてもよい。【００１１】
また、上記課題を解決するための本開示の実施の形態に係る印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程とを含み、前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備されることを特徴としている。【００１２】
また、一実施形態の印画物の形成方法は、第１基材上に、転写層が設けられた中間転写媒体を準備する中間転写媒体準備工程と、第２基材の一方の面上に、色材層、及びヒートシール層が面順次に設けられた熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、前記第１基材側から、熱転写画像が形成された転写層、前記ヒートシール層がこの順で積層されてなる転写箔を、前記被転写体上に転写する転写箔転写工程とを含み、前記中間転写媒体準備工程では、前記転写層が、受容層のみからなる単層構成、又は前記第１基材から最も遠くに受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備されることを特徴としている。【００１３】
また、上記の印画物の形成方法において、前記熱転写シート準備工程で準備される前記熱転写シートの前記ヒートシール層が、数平均分子量（Ｍｎ）が４０００以上３２０００以下のバインダー樹脂を含有していてもよい。また、上記の印画物の形成方法において、前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有していてもよい。【００１４】
また、上記課題を解決するための本開示の実施の形態に係る印画物の形成方法は、転写層を有する中間転写媒体を準備する中間転写媒体準備工程と、色材層を有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層を有する前記中間転写媒体と、前記被転写体とを組み合わせ、前記熱転写画像が形成された前記転写層を、前記被転写体上に転写する転写工程とを含み、前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備されることを特徴とする。
【発明の効果】
【００１５】
本開示の実施の形態に係る中間転写媒体や、中間転写媒体と熱転写シートの組合せによれば、印画ムラの発生を抑制しつつ、転写層を構成する受容層上に濃度の高い熱転写画像の形成が可能であり、且つ、熱転写画像が形成された受容層を含む転写層を転写するときの箔切れ性を良好なものとすることができる。また、本開示の実施の形態に係る印画物の形成方法によれば、高品質な印画物を形成することができる。
【図面の簡単な説明】
【００１６】
【図１】一実施形態の中間転写媒体の一例を示す概略断面図である。
【図２】一実施形態の中間転写媒体の一例を示す概略断面図である。
【図３】熱転写シートの一例を示す概略断面図である。
【図４】熱転写シートの一例を示す概略断面図である。
【図５】熱転写シートの一例を示す概略断面図である。
【図６】一実施形態の印画物の形成方法を説明するための工程図であり、（ａ）〜（ｃ）は概略断面図である。
【発明を実施するための形態】
【００１７】
＜＜中間転写媒体＞＞
以下、本開示の実施の形態に係る中間転写媒体（以下、一実施形態の中間転写媒体と言う）について具体的に説明する。なお、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。
【００１８】
図１、図２に示すように、一実施形態の中間転写媒体１０は、基材１の一方の面上に転写層５が設けられ、転写層５は、受容層４のみからなる単層構成、又は受容層４を含む積層構成を呈している。図１に示す形態では、転写層５は、受容層４のみからなる単層構成を呈しており、図２に示す形態では、転写層５は、受容層４を含む積層構成を呈している。
【００１９】
（基材）
基材１は、中間転写媒体１０における必須の構成であり、転写層５を保持するために設けられる。基材１について特に限定はなく、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムが挙げられる。また、これらの材料を２種以上積層した複合フィルムも使用することができる。基材１の厚さは、その強度および耐熱性等が適切になるように材料に応じて適宜選択することができるが、通常は４μｍ以上３０μｍ以下の範囲内であり、好ましくは６μｍ以上２０μｍ以下の範囲内である。
【００２０】
（転写層）
図１、図２に示すように基材１上には、転写層５が設けられている。転写層５は、基材１から剥離可能に設けられており、熱転写によって、基材１から剥離され、後述する被転写体２００上に転写される層である。
【００２１】
図１、図２に示すように、一例としての転写層５は、受容層４（転写性受容層と称される場合もある）を含む単層構成、或いは積層構成を呈している（図２に示す形態では、基材１側から保護層３、受容層４がこの順で積層されてなる積層構成を呈している。）。この場合における受容層４は、転写層５を構成する層のうち、基材１から最も遠くに位置しており、換言すれば、中間転写媒体１０の最表面に位置している。また、受容層４は、熱転写シート１００の色材層５１（図３〜図５参照）が含有している染料、例えば、昇華性染料や、蛍光染料等を受容する染料受容性を有している。
【００２２】
「受容層」
一実施形態の中間転写媒体１０は、転写層５に含まれる受容層４が、数平均分子量（Ｍｎ）が８０００以上３２０００以下のバインダー樹脂、及び離型剤を含有し、且つ離型剤の含有量が、受容層４の総質量に対し６質量％以上であること特徴としている。なお、本願明細書で言う数平均分子量（Ｍｎ）とは、ＪＩＳ−Ｋ−７２５２−１（２００８）に準拠し、ＧＰＣ（ゲル浸透クロマトグラフィー）により測定したポリスチレン換算による数平均分子量を意味する。
【００２３】
上記特徴の受容層４を備える一実施形態の中間転写媒体１０によれば、印画ムラの発生を抑制しつつ、濃度の高い熱転写画像を受容層４上に形成することができる。特に、プリンタの高速化に対応させるべく、熱転写画像の形成時に印加するエネルギーを高くしていった場合であっても、印画ムラの発生を抑制しつつ、濃度の高い熱転写画像を受容層４上に形成することができる。さらに、上記特徴の受容層４を含む一実施形態の中間転写媒体１０によれば、熱転写画像が形成された受容層４を含む転写層５を被転写体上に転写するときの箔切れ性を良好なものとすることができる。
【００２４】
本願明細書で言う印画ムラとは、受容層と当該受容層上に熱転写画像を形成するための熱転写シートの色材層との離型性に起因し、受容層上に形成された熱転写画像に焦げや、くすみ等が生ずる現象を意味する。また、本願明細書で言う転写層の箔切れ性とは、転写層を被転写体上に転写する際の尾引きの抑制度合いを示し、箔切れ性が良好であるという場合には、尾引きの発生を十分に抑制可能であることを意味する。また、本願明細書で言う尾引きとは、転写層５を被転写体２００上に転写するときに、転写層５の転写領域と非転写領域の境界を起点とし、該境界から非転写領域側にはみ出すように転写層５が転写されてしまう現象を意味する。
【００２５】
一実施形態の中間転写媒体１０では、受容層４が含有しているバインダー樹脂が、数平均分子量（Ｍｎ）が８０００以上３２０００以下のバインダー樹脂であることを必須の条件としているが、これは、数平均分子量（Ｍｎ）が８０００以上３２０００以下のバインダー樹脂にかえて、数平均分子量（Ｍｎ）が８０００未満のバインダー樹脂を採用した場合には、印画ムラの発生を十分に抑制することができないことによる。また、受容層が含有するバインダー樹脂として、数平均分子量（Ｍｎ）が８０００未満のバインダー樹脂を採用した場合には、受容層の耐熱性が低下しすぎてしまい、受容層上に濃度の高い熱転写画像を形成することが困難となる。
【００２６】
一方で、数平均分子量（Ｍｎ）が８０００以上３２０００以下のバインダー樹脂にかえて、数平均分子量（Ｍｎ）が３２０００を超えるバインダー樹脂を採用した場合には、印画ムラの発生を抑制することができる一方で、濃度の高い熱転写画像の形成が困難となる。さらには、箔切れ性を十分に満足させることができない。
【００２７】
好ましい形態の中間転写媒体１０は、受容層４が、数平均分子量（Ｍｎ）が１００００以上２４０００以下のバインダー樹脂を含有している。好ましい形態の中間転写媒体１０によれば、箔切れ性のさらなる向上を図ることができる。
【００２８】
また、一実施形態の中間転写媒体１０は、受容層が含有しているバインダー樹脂のみならず、受容層４が含有している離型剤の含有量が、受容層４の総質量に対し６質量％以上であることを必須の条件としているが、これは、受容層４が、上記数平均分子量（Ｍｎ）を８０００以上３２０００以下のバインダー樹脂を含有している場合であっても、離型剤を含有していない、或いは、離型剤の含有量が６質量％未満である場合には、印画ムラの発生を十分に抑制することができないことによる。
【００２９】
つまり、一実施形態の中間転写媒体１０における上記種々の効果は、受容層４が含有するバインダー樹脂の数平均分子量（Ｍｎ）を上記所定の範囲としたことや、受容層４が含有する離型剤の含有量を上記所定の範囲としたことによる単独の効果ではなく、これら双方の条件を満たすことではじめて発揮し得る相乗効果であるといえる。
【００３０】
受容層４が含有しているバインダー樹脂は、熱転写シートの色材層が含有している色材成分を受容可能であり、且つ数平均分子量（Ｍｎ）が８０００以上３２０００以下であるとの条件を満たすバインダー樹脂を適宜選択して用いることができる。バインダー樹脂としては、例えば、塩化ビニル系樹脂、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体、アイオノマー若しくはセルロースジアスターゼ等のセルロース系樹脂、ポリカーボネート等を挙げることができる。
【００３１】
上記で例示したバインダー樹脂の中でも、数平均分子量（Ｍｎ）が８０００以上３２０００以下の塩化ビニル系樹脂や、数平均分子量（Ｍｎ）が８０００以上３２０００以下のポリエステル樹脂は、数平均分子量（Ｍｎ）が８０００以上３２０００以下の他のバインダー樹脂と比較して、印画ムラの発生を抑制しつつも、受容層４上に、より濃度の高い熱転写画像の形成が可能となり、また、転写層５の転写性を高めることができる点で好ましいバインダー樹脂である。特に、数平均分子量（Ｍｎ）が８０００以上３２０００以下の塩化ビニル系樹脂は、印画ムラの発生をより効果的に抑制することができる点で好ましい。
【００３２】
塩化ビニル系樹脂としては、例えば、塩化ビニルを単独重合させてなる重合体、塩化ビニルおよび塩化ビニルと共重合し得る他の単量体の共重合体、ならびに該重合体および該共重合体の混合物を挙げることができる。塩化ビニルと共重合し得る他の単量体としては、例えば、塩化ビニリデン、エチレン、プロピレン、アクリロニトリル、マレイン酸、イタコン酸、アクリル酸、メタクリル酸、酢酸ビニル等を挙げることができる。これら塩化ビニル系樹脂は、乳化重合法、懸濁重合法、溶液重合法、塊状重合法等の従来公知の製造法のうち、いずれの方法によって製造されたものであってもよい。また、これ以外の方法によって製造されたものであってもよい。
【００３３】
これらの塩化ビニル系樹脂の中でも、塩化ビニル−酢酸ビニル共重合体、塩化ビニル単独重合体は、高い熱エネルギー条件下で、より濃度の高い熱転写画像の形成が可能となる点で好ましく、さらに受容層を形成するための塗工液の製造適性等を考慮すると、塩化ビニル−酢酸ビニル共重合体が特に好ましい。
【００３４】
受容層４は、上記数平均分子量（Ｍｎ）が８０００以上３２０００以下のバインダー樹脂として、１種を単独で含有していてもよく、２種以上を含有していてもよい。
【００３５】
受容層４上に形成される熱転写画像の濃度、転写層５の箔切れ性、及び熱転写画像形成時における印画ムラの抑制効果の更なる向上を目的とする場合には、受容層４は、当該受容層４の総質量に対し、数平均分子量（Ｍｎ）が８０００以上３２０００以下のバインダー樹脂を４０質量％以上含有していることが好ましく、７０質量％以上含有していることがより好ましい。特には、受容層４は、当該受容層の総質量に対し、数平均分子量（Ｍｎ）が８０００以上３２０００以下の塩化ビニル−酢酸ビニル共重合体を４０質量％以上含有していることが好ましく、５０質量％以上含有していることが好ましく、７０質量％以上含有していることが好ましい。
【００３６】
また、受容層４は、数平均分子量（Ｍｎ）が８０００以上３２０００以下のバインダー樹脂とともに、数平均分子量（Ｍｎ）が８０００未満のバインダー樹脂や、数平均分子量（Ｍｎ）が３２０００を超えるバインダー樹脂を含有していてもよい。この場合、数平均分子量（Ｍｎ）が８０００未満のバインダー樹脂や、数平均分子量（Ｍｎ）が３２０００を超えるバインダー樹脂の含有量（双方を含有する場合にはその合計量）は、受容層４の総質量に対し３０質量％以下であることが好ましい。
【００３７】
離型剤について特に限定はなく、例えば、ポリエチレンワックス、アミドワックス、テフロン（登録商標）パウダー等の固形ワックス、弗素系、リン酸エステル系の界面活性剤、シリコーン、シリコーンオイル等を挙げることができる。また、これ以外の従来公知の離型剤を適宜選択して用いることもできる。また、受容層４は、離型剤の１種を単独で含有していてもよく、２種以上を含有していてもよい。なお、受容層４が、２種以上の離型剤を含有している場合には、当該２種以上の離型剤の合計質量が、受容層４の総質量に対し６質量％以上となっていればよい。
【００３８】
好ましい形態の受容層４は、当該受容層４の総質量に対し、離型剤を８質量％以上含有している。好ましい形態の受容層４によれば、受容層により高い離型性を付与することができ、高速印画や、高濃度印画適性を実現することができる。離型剤の含有量の上限値について特に限定はないが、被転写体上に転写層５を転写したときの被転写体と転写層５との密着性を考慮すると２０質量％以下であることが好ましく、１５質量％以下であることがより好ましい。なお、被転写体側で転写層５との密着性を向上させるための対策がなされている場合や、後述するように、ヒートシール層を介して、被転写体上に転写層５を転写する場合には、離型剤の上限値の好ましい範囲は上記の限りではない。特に、受容層４がバインダー樹脂として、塩化ビニル系樹脂や、ポリエステル樹脂を含有する場合、受容層４の総質量に対する離型剤の含有量の上限値を上記好ましい範囲とすることで、被転写体と転写層５との密着性のさらなる向上を図ることができる。
【００３９】
また、受容層４は、上記数平均分子量（Ｍｎ）が８０００以上３２０００以下のバインダー樹脂、離型剤とともに、他の任意の添加材を含有していてもよい。
【００４０】
受容層４の形成方法について特に限定はないが、数平均分子量（Ｍｎ）が８０００以上３２０００以下のバインダー樹脂、離型剤を、適当な溶媒に溶解または分散させて受容層用塗工液を調製し、これを基材１、或いは、基材１上に設けられる任意の層、例えば、保護層３上に塗布・乾燥して形成することができる。受容層用塗工液の塗布方法について特に限定なく、従来公知の塗布方法を適宜選択して用いることができる。塗布方法としては、例えば、グラビア印刷法、スクリーン印刷法、グラビア版を用いたリバースコーティング法等を挙げることができる。また、これ以外の塗布方法を用いることもできる。このことは、後述する各種塗工液の塗布方法についても同様である。受容層４の厚みは、通常、０．５μｍ以上１０μｍ以下の範囲内である。
【００４１】
「保護層」
図２に示すように、転写層５を、基材１側から、保護層３、受容層４がこの順で積層されてなる積層構成とすることもできる。保護層３を構成する材料としては、例えば、ポリエステル樹脂、ポリカーボネート樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等を挙げることができる。
【００４２】
また、電離放射線硬化性樹脂を含有する保護層は、耐可塑剤性や耐擦過性が特に優れている点で保護層のバインダー樹脂として好適に用いることができる。電離放射線硬化性樹脂としては特に限定されることはなく、従来公知の電離放射線硬化性樹脂の中から適宜選択して用いることができ、例えば、ラジカル重合性のポリマー又はオリゴマーを電離放射線照射により架橋、硬化させ、必要に応じて光重合開始剤を添加し、電子線や紫外線によって重合架橋させたものを用いることができる。紫外線吸収性樹脂を含有する保護層は、印画物に耐光性を付与することに優れている。
【００４３】
紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したもの等を挙げることができる。
【００４４】
また、必要に応じて、例えば、滑剤、可塑剤、充填材、帯電防止剤、アンチブロッキング剤、架橋剤、酸化防止剤、紫外線吸収剤、光安定剤、染料、顔料等の着色剤、その他の添加材等を添加してもよい。保護層の形成方法としては、上記に例示される樹脂材料の１種または２種以上を適当な溶剤により、溶解または分散させて保護層用塗工液を調製し、これを基材１上、或いは、基材１上に設けられる任意の層上に、塗布・乾燥して形成することができる。保護層の厚みは、通常０．１μｍ以上５０μｍ以下の範囲内であり、好ましくは１μｍ以上２０μｍ以下の範囲内である。
【００４５】
「剥離層」
また、転写層５を構成する層のうち、基材１から最も近くに位置する層を、剥離層（図示しない）とすることもできる。剥離層を有する転写層５とすることで、基材１からの、転写層５の転写性（剥離性と称される場合もある）を向上させることができる。
【００４６】
剥離層を構成する樹脂材料について特に限定はなく、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を挙げることができる。また、熱転写シートの色材層が含有している色材成分に対する受容性を有する樹脂材料を剥離層に含有してもよい。
【００４７】
剥離層の形成方法について特に限定はないが、上記の樹脂を適当な溶媒に溶解または分散させて剥離層用塗工液を調製し、これを基材１上に、塗布・乾燥して形成することができる。剥離層の厚みは、０．５μｍ以上５μｍ以下の範囲内であることが好ましい。
【００４８】
また、転写層５を構成する各層間の層間密着性の向上を図るべく、転写層５を構成する各層間にプライマー層（図示しない）を設けてもよい。プライマー層を構成する樹脂材料としては、例えば、紫外線吸収剤共重合樹脂、ポリエステル系樹脂、ポリカーボネート系樹脂、ブチラール系樹脂、ポリウレタン系樹脂、ポリエステル系樹脂、ポリアミド系樹脂、エポキシ系樹脂、フェノール系樹脂、ポリ塩化ビニル系樹脂、ポリ酢酸ビニル系樹脂、塩化ビニル−酢酸ビニル共重合体、酸変性ポリオレフィン系樹脂、エチレンと酢酸ビニル或いはアクリル酸などとの共重合体、（メタ）アクリル系樹脂、ポリビニルアルコール系樹脂、ポリビニルアセタール樹脂、ポリブタジエン系樹脂、ゴム系化合物などを挙げることができる。また、マイクロシリカやポリエチレンワックスなどのフィラーを併用してもよい。
【００４９】
また、基材１の他方の面上に背面層（図示しない）を設けてもよい。背面層としては、後述する熱転写シートの背面層として説明する種々の構成を適宜選択して用いることができる。
【００５０】
＜＜熱転写シート＞＞
次に、上記で説明した一実施形態の中間転写媒体１０の受容層４上に熱転写画像を形成する際に用いられる熱転写シートについて一例を挙げて説明する。
【００５１】
図３に示すように、一例としての熱転写シート１００は、熱転写シート用基材５０上に色材層５１が設けられた構成を呈している。また、熱転写シート１００として、図４に示すように、熱転写シート用基材５０の同一面上に、色材層５１、ヒートシール層５２が面順次に設けられた熱転写シートを用いることもできる。また、色材層５１、ヒートシール層５２が面順次に設けられた熱転写シートにかえて、熱転写シート用基材５０の一方の面上に、色材層５１が設けられた熱転写シート（図３参照）と、熱転写シート用基材５０の一方の面上に、ヒートシール層５２が設けられた熱転写シート（図示しない）とを組合せて用いることもできる。
【００５２】
（熱転写シート用基材）
熱転写シート用基材５０は、当該熱転写シート用基材５０の一方の面上に設けられる色材層５１や、ヒートシール層５２、及び基材１の他方の面上に任意に設けられる背面層を保持するために設けられる。熱転写シート用基材５０の材料については特に限定されないが、中間転写媒体１０の受容層４上に熱転写画像を形成する際に、熱転写シートに印加される熱に耐え、取り扱い上支障のない機械的特性を有することが望ましい。このような熱転写シート用基材５０として、例えば、ポリエチレンテレフタレート等のポリエステル、ポリカーボネート、ポリイミド、ポリエーテルイミド、セルロース誘導体、ポリエチレン、ポリプロピレン、ポリスチレン、アクリル、ポリ塩化ビニル、ポリ塩化ビニリデン、ナイロン、ポリエーテルエーテルケトン等の各種プラスチックフィルムまたはシートを挙げることができる。また、熱転写シート用基材５０の厚さは、その強度及び耐熱性が適切になるように材料に応じて適宜設定することができ、通常２．５μｍ以上５０μｍ以下の範囲内である。一実施形態の中間転写媒体１０の基材１と、熱転写シート１００の熱転写シート用基材５０は、同じであってもよく、異なるものであってもよい。
【００５３】
（色材層）
熱転写シート用基材５０の一方の面上に設けられている色材層５１は、昇華型熱転写方式を用いて、中間転写媒体１０の受容層４上に熱転写画像を形成するための層である。なお、昇華型熱転写方式は、サーマルヘッド等の加熱デバイスから画像情報に応じたエネルギーを印加し、熱転写シート１００の色材層５１に含まれる色材成分を、中間転写媒体１０の受容層４上に移行させて熱転写画像を形成する方式である。
【００５４】
色材成分としては、昇華性染料や、蛍光染料等を挙げることができる。
【００５５】
昇華性染料としては、十分な着色濃度を有し、光、熱、温度等により変退色しないものが好ましい。このような昇華性染料としては、例えば、ジアリールメタン系染料、トリアリールメタン系染料、チアゾール系染料、メロシアニン染料、ピラゾロン染料、メチン系染料、インドアニリン系染料、ピラゾロメチン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料、等が挙げられる。具体的には、ＭＳＲｅｄＧ（三井東圧化学（株））、Ｍａｃｒｏｌｅｘ  Ｒｅｄ  Ｖｉｏｌｅｔ  Ｒ（バイエル社）、ＣｅｒｅｓＲｅｄ  ７Ｂ（バイエル社）、Ｓａｍａｒｏｎ  Ｒｅｄ  Ｆ３ＢＳ（三菱化学（株））等の赤色染料、ホロンブリリアントイエロー６ＧＬ（クラリアント社）、ＰＴＹ−５２（三菱化学（株））、マクロレックスイエロー６Ｇ（バイエル（株））等の黄色染料、カヤセット（登録商標）ブルー７１４（日本化薬（株））、ホロンブリリアントブルーＳ−Ｒ（クラリアント社）、ＭＳブルー１００（三井東圧化学（株））、Ｃ．Ｉ．ソルベントブルー６３等の青色染料等を挙げることができる。
【００５６】
上記昇華性染料を担持するためのバインダー樹脂としては、耐熱性を有し、昇華性染料と適度の親和性があるものが好ましい。このようなバインダー樹脂としては、例えば、ニトロセルロース、セルロースアセテートブチレート、セルロースアセテートプロピオネート等のセルロース系樹脂；ポリ酢酸ビニル、ポリビニルブチラール、ポリビニルアセタール等のビニル系樹脂；ポリ（メタ）アクリレート、ポリ（メタ）アクリルアミド等のアクリル樹脂；ポリウレタン系樹脂；ポリアミド系樹脂；ポリエステル系樹脂；等を挙げることができる。
【００５７】
蛍光染料としては、例えば、ジアミノスチルベンジスルホン酸誘導体、イミダゾール誘導体、クマリン誘導体、トリアゾール、カルバゾール、ピリジン、ナフタル酸、イミダゾロン等の誘導体、フロオレセイン、エオシン等の色素、アントラセン等のベンゼン環を持つ化合物等をあげることができる。なお、蛍光染料は、太陽光、電灯光、紫外線などにより刺激されてエネルギーを吸収し、刺激中にそのエネルギーを光に変えて発光（蛍光）する性質を有するものである。
【００５８】
上記蛍光染料を担持するためのバインダー樹脂としては、ポリ酢酸ビニル、ポリビニルブチラール、ポリビニルアセタール等のビニル系樹脂、セルロース系樹脂、メラミン系樹脂、ポリエステル系樹脂、ポリアミド系樹脂、ポリオレフィン系樹脂、ポリウレタン系樹脂、アクリル系樹脂、スチレン系樹脂、スチレン−アクリル共重合体、エチレン−酢酸ビニル共重合体、塩素化ポリプロピレン、塩化ゴム、スチレン−ブタジエンゴム等の熱可塑性エラストマーを挙げることができる。
【００５９】
色材層５１は、単一の層から構成してもよく、２以上の層から構成してもよい。例えば、中間転写媒体１０の受容層４上に形成される熱転写画像がモノカラーである場合には、色材層５１を、単一の色材層から構成してもよく、熱転写画像がフルカラー画像である場合には、図５に示すように、イエロー染料、マゼンタ染料、シアン染料等の色相の異なる昇華性染料を含む複数の色材層（イエロー色材層５１Ｙ、マゼンタ色材層５１Ｍ、シアン色材層５１Ｃ）を、熱転写シート用基材５０の同一面上に並べたものを色材層５１としてもよい。また、イエロー染料、マゼンタ染料、シアン染料等の色相の異なる昇華性染料を含む複数の色材層のうちの２つの色材層を熱転写シート用基材５０の同一面上に並べたものを色材層５１としてもよい。また、イエロー色材層５１Ｙのみを有する熱転写シート、マゼンタ色材層５１Ｍのみを有する熱転写シート、シアン色材層５１Ｃのみを有する熱転写シートの１つを単独で、又は２つ以上の熱転写シートを組合せて用いることもできる。また、上記の色材層にかえて、或いはこれとともに、他の色材層、例えば、蛍光染料を含有する色材層を用いることもできる。また、昇華性染料を含有する色材層と面順次に、ブラックの熱溶融インキ層等を設けることもできる。また、昇華性染料を含有する色材層を有する熱転写シートと、ブラックの熱溶融インキ層を有する熱転写シートとを組合せて用いることもできる。
【００６０】
上記色材層中における、バインダー樹脂、色材成分としての昇華性染料や、蛍光染料の含有量について特に限定はなく、色材層５１を用いて、中間転写媒体１０の転写層５上に形成される熱転写画像２０に要求される画像濃度等に応じて適宜設定することができる。
【００６１】
また、色材層５１は、バインダー樹脂、色材成分とともに、無機粒子、有機微粒子等の添加材を含有していてもよい。無機粒子としては、タルク、カーボンブラック、アルミニウム、二硫化モリブデン等を挙げることができ、有機微粒子としては、ポリエチレンワックス、シリコーン樹脂微粒子等を挙げることができる。また、一例としての色材層５１は、離型剤を含有していてもよい。離型剤としては、変性或いは未変性のシリコーンオイル（シリコーン樹脂と称されるものも含む）、リン酸エステル、脂肪酸エステル等を挙げることができる。
【００６２】
上記形態の色材層５１の形成方法としては、例えば、バインダー樹脂、色材成分、必要に応じて添加される添加材や、離型剤を、適当な溶剤中に溶解または分散させて、色材層用塗工液を調製し、これを熱転写シート用基材５０上、或いは熱転写シート用基材５０上に設けられる任意の層上に塗布・乾燥して形成することができる。色材層５１の厚みは、０．２μｍ以上２．０μｍ以下の範囲が一般的である。
【００６３】
（染料プライマー層）
熱転写シート用基材５０と色材層５１との間に、熱転写シート用基材５０と色材層５１との密着性の向上を目的とする染料プライマー層を設けてもよい。
【００６４】
染料プライマー層としては、熱転写シートの分野で従来公知の染料プライマー層を適宜選択して用いることができる。一例としての染料プライマー層は、樹脂材料から構成されている。染料プライマー層を構成する樹脂材料としては、例えば、ポリエステル系樹脂、ポリビニルピロリドン樹脂、ポリビニルアルコール樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリビニルアセトアセタールやポリビニルブチラール等の樹脂等を挙げることができる。また、染料プライマー層は、これら樹脂成分とともに、有機粒子や、無機粒子等の各種の添加材を含有していてもよい。
【００６５】
染料プライマー層の形成方法についても特に限定はなく、上記で例示した樹脂成分、必要に応じて添加される添加材を、適当な溶媒に溶解又は分散した染料プライマー層用塗工液を調製し、これを熱転写シート用基材５０上に、塗布・乾燥して形成することができる。プライマー層の厚みについて特に限定はないが、通常は、０．０２μｍ以上１μｍ以下の範囲である。
【００６６】
（ヒートシール層）
図４に示すように、熱転写シート用基材５０の一方の面上に、色材層５１と、ヒートシール層５２を面順次に設けることもできる。
【００６７】
ヒートシール層５２は、熱転写シート用基材５０から剥離可能に設けられており、上記一実施形態の中間転写媒体の転写層５上に転写される層である。
【００６８】
上記で説明したように、一実施形態の中間転写媒体１０を用いて、被転写体２００上に転写層５を転写したときには、転写層５を構成する層のうち、基材１から最も遠くに位置する受容層４、つまりは、転写層５の最表面に位置する受容層４が、被転写体２００と直接的に接することとなる。つまり、被転写体２００と転写層５との接着性（密着性と称される場合もある）は、受容層４が有する接着性によって決定されることとなる。
【００６９】
受容層４の接着性は、当該受容層４が含有しているバインダー樹脂の数平均分子量（Ｍｎ）や、離型剤の含有量と密接的な関係を有していると考えられ、受容層４が含有しているバインダー樹脂の数平均分子量（Ｍｎ）が大きくなるにつれ、また離型剤の含有量が多くなるにつれ、その接着性は低下していく傾向にあると考えられている。上記のとおり、一実施形態の中間転写媒体１０の受容層４は、数平均分子量（Ｍｎ）が８０００以上３２０００以下のバインダー樹脂と、受容層４の総質量に対し６質量％以上の範囲で離型剤を含有していることから、被転写体２００と転写層５との接着性の更なる向上を目的とする場合には、転写層５上に、熱転写シート１００のヒートシール層５２を転写し、その後、ヒートシール層５２が転写された転写層５を、被転写体２００上に転写することが好ましい。つまりは、被転写体２００とヒートシール層５２とが直接的に接するようにして、被転写体２００上に転写層５を転写することが好ましい。なお、このことは、一実施形態の中間転写媒体１０の転写層５を、被転写体２００と受容層４とが直接的に接するようにして、被転写体２００上に転写した場合に、被転写体２００と転写層５との接着性が不十分となってしまうことを意味するものではなく、例えば、被転写体２００側で転写層５との接着性を向上させるための対策が図られている場合や、被転写体２００上に転写層５を転写することで得られる印画物が過酷な環境下で使用されない場合等には、被転写体２００と受容層４とが直接的に接するようにして、被転写体２００上に転写層５を転写した場合であっても、被転写体２００と転写層５との接着性を十分に担保することができる。
【００７０】
ヒートシール層５２が含有しているバインダー樹脂としては、例えば、紫外線吸収剤共重合樹脂、アクリル系樹脂、塩化ビニル−酢酸ビニル共重合体、エポキシ樹脂、ポリエステル樹脂、ポリカーボネート樹脂、ブチラール樹脂、ポリアミド樹脂、塩化ビニル樹脂などを挙げることができる。ヒートシール層５２は、バインダー樹脂の１種を単独で含有していてもよく、２種以上を含有していてもよい。
【００７１】
好ましい形態のヒートシール層５２は、数平均分子量（Ｍｎ）が４０００以上３２０００以下のバインダー樹脂を含有している。より好ましい形態のヒートシール層５２は、受容層が含有しているバインダー樹脂の数平均分子量（Ｍｎ）よりも、数平均分子量（Ｍｎ）が小さいバインダー樹脂を含有している。さらに好ましい形態のヒートシール層５２は、受容層が含有しているバインダー樹脂の数平均分子量（Ｍｎ）よりも小さいとの条件を満たし、且つ数平均分子量（Ｍｎ）が４０００以上、特には、４０００以上２００００以下のバインダー樹脂を含有している。これら好ましい形態のヒートシール層５２によれば、当該ヒートシール層５２を中間転写媒体１０の転写層５上に転写し、ヒートシール層５２が転写された転写層５を被転写体２００上に転写したときの、接着性の更なる向上を図ることができる。なお、ヒートシール層が含有しているバインダー樹脂の数平均分子量（Ｍｎ）が小さすぎる場合には、ブロッキングが発生しやすくなる傾向にあり、また、受容層４上に形成される熱転写画像の保存性が低下していく傾向にある。なお、ここで言う受容層４が含有しているバインダー樹脂の数平均分子量（Ｍｎ）とは、上記数平均分子量（Ｍｎ）が８０００以上３２０００以下のバインダー樹脂のうち、その含有量が最も多いバインダー樹脂を意味する。
【００７２】
ヒートシール層５２の形成方法について特に限定はなく、バインダー樹脂と、必要に応じて添加される紫外線吸収剤、酸化防止剤、蛍光増白剤、無機あるいは有機のフィラー成分、界面活性剤、離型剤等を適当な溶媒に分散ないし溶解したヒートシール層用塗工液を、熱転写シート用基材５０上に、塗布・乾燥して形成することができる。ヒートシール層５２の厚みについて特に限定はないが、０．５μｍ以上１０μｍ以下の範囲が好ましく、０．８μｍ以上２μｍ以下の範囲がより好ましい。
【００７３】
（離型層）
また、熱転写シート用基材５０とヒートシール層５２との間に、ヒートシール層５２の転写性を向上させるための離型層（図示しない）を設けることもできる。離型層は、ヒートシール層５２を転写層５上に転写した際に、熱転写シート用基材側に残存する層である。
【００７４】
離型層に含有されるバインダー樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層は、１種の樹脂からなるものであってもよく、２種以上の樹脂からなるものであってもよい。また離型層は、上記で例示した樹脂や、離型性を有する樹脂に加えイソシアネート化合物等の架橋剤、錫系触媒、アルミニウム系触媒等の触媒を用いて形成することとしてもよい。離型層の厚みは０．２μｍ以上５μｍ以下の範囲が一般的である。離型層の形成方法としては、上記樹脂を適当な溶剤により、溶解または分散させて離型層用塗工液を調製し、これを熱転写シート用基材５０上に塗布・乾燥して形成することができる。
【００７５】
（背面層）
また、熱転写シート用基材５０の他方の面上に背面層（図示しない）を設けることもできる。
【００７６】
背面層の材料について限定はなく、例えば、セルロースアセテートブチレート、セルロースアセテートプロピオネート等のセルロース系樹脂、ポリビニルブチラール、ポリビニルアセタール等のビニル系樹脂、ポリメタクリル酸メチル、ポリアクリル酸エチル、ポリアクリルアミド、アクリロニトリル−スチレン共重合体等のアクリル系樹脂、ポリアミド樹脂、ポリアミドイミド樹脂、ポリエステル系樹脂、ポリウレタン樹脂、シリコーン変性又はフッ素変性ウレタン等の天然又は合成樹脂の単体又は混合物等を挙げることができる。
【００７７】
また、背面層は、固形あるいは液状の滑剤を含有していてもよい。滑剤としては、例えば、ポリエチレンワックス、パラフィンワックス等の各種ワックス類、高級脂肪族アルコール、オルガノポリシロキサン、アニオン系界面活性剤、カチオン系界面活性剤、両性界面活性剤、ノニオン系界面活性剤、フッ素系界面活性剤、有機カルボン酸およびその誘導体、金属石鹸、フッ素系樹脂、シリコーン系樹脂、タルク、シリカ等の無機化合物の微粒子等を挙げることができる。背面層の総質量に対する滑剤の質量は、５質量％以上５０質量％以下の範囲、好ましくは１０質量％以上４０質量％以下の範囲である。
【００７８】
背面層の形成方法について特に限定はなく、樹脂、必要に応じて添加される滑剤等を、適当な溶剤中に溶解または分散させて、背面層用塗工液を調製し、これを熱転写シート用基材５０上に塗布・乾燥して形成することができる。背面層の厚みは、１μｍ以上１０μｍ以下の範囲が好ましい。
【００７９】
＜＜印画物の形成方法＞＞
次に、本開示の実施の形態に係る印画物の形成方法について説明する。本開示の実施の形態に係る印画物の形成方法（以下、一実施形態の印画物の形成方法と言う）は、転写層５を有する中間転写媒体１０を準備する中間転写媒体準備工程と、（ｉ)色材層５１を有する熱転写シート（図３参照）と、ヒートシール層５２とを有する熱転写シート（図示しない）との組合せ、又は、（ｉｉ）色材層５１、及びヒートシール層５２を面順次に有する熱転写シート（図４、図５参照）を準備する熱転写シート準備工程と、被転写体２００を準備する被転写体準備工程と、中間転写媒体１０と熱転写シート１００とを組合せ、熱転写シート１００の色材層５１を用いて、中間転写媒体１０の転写層５上に熱転写画像２０を形成する熱転写画像形成工程（図６（ａ）参照）と、熱転写画像２０が形成された転写層５上に、熱転写シート１００のヒートシール層５２を転写するヒートシール層転写工程（図６（ｂ）参照）と、第１基材（１）側から、熱転写画像２０が形成された転写層５、ヒートシール層５２がこの順で積層されてなる転写箔６０を、被転写体２００上に転写する転写箔転写工程（図６（ｃ）参照）とを含み、中間転写媒体準備工程では、転写層５が、受容層４のみからなる単層構成、又は第１基材（１）から最も遠くに受容層４が位置する積層構成を呈し、且つ受容層が、数平均分子量（Ｍｎ）が８０００以上３２０００以下のバインダー樹脂、及び離型剤を含有し、受容層４の総質量に対する離型剤の含有量が６質量％以上である中間転写媒体１０が準備されることを特徴としている。
【００８０】
一例としての印画物の形成方法は、第１基材（１）上に転写層５が設けられた中間転写媒体１０（図１、図２参照）を準備する中間転写媒体準備工程と、第２基材（５０）の一方の面上に、色材層５１、ヒートシール層５２が面順次に設けられた熱転写シート１００（図４、図５参照）を準備する熱転写シート準備工程と、被転写体２００を準備する被転写体準備工程と、中間転写媒体１０と熱転写シート１００とを組合せ、熱転写シート１００の色材層５１を用いて、中間転写媒体１０の転写層５上に熱転写画像２０を形成する熱転写画像形成工程（図６（ａ）参照）と、熱転写画像２０が形成された転写層５上に、熱転写シート１００のヒートシール層５２を転写するヒートシール層転写工程（図６（ｂ）参照）と、第１基材（１）側から、熱転写画像２０が形成された転写層５、ヒートシール層５２がこの順で積層されてなる転写箔６０を、被転写体２００上に転写する転写箔転写工程（図６（ｃ）参照）とを含み、中間転写媒体準備工程では、転写層５が、受容層４のみからなる単層構成、又は第１基材（１）から最も遠くに受容層４が位置する積層構成を呈し、且つ受容層が、数平均分子量（Ｍｎ）が８０００以上３２０００以下のバインダー樹脂、及び離型剤を含有し、受容層４の総質量に対する離型剤の含有量が６質量％以上である中間転写媒体１０が準備される。
【００８１】
一実施形態の印画物の形成方法によれば、印画ムラの発生を抑制しつつ、転写層５を構成する受容層４上に濃度の高い熱転写画像２０を形成することができる。また、被転写体２００上に、熱転写画像２０が形成された転写層を箔切れ性よく転写することができる。さらには、被転写体２００と転写層５との接着性が高い印画物３００を得ることができる。以下、一実施形態の印画物の形成方法の各工程について説明する。
【００８２】
＜中間転写媒体準備工程＞
中間転写媒体準備工程は、図１、図２に示すように、第１基材（１）上に転写層５が設けられた中間転写媒体１０を準備する工程である。そして、一実施形態の印画物の形成方法は、本工程で準備される中間転写媒体１０の転写層５が、受容層４のみからなる単層構成、又は第１基材（１）から最も遠くに受容層４が位置する積層構成を呈しており、受容層４が、数平均分子量（Ｍｎ）が８０００以上３２０００以下のバインダー樹脂、及び離型剤を含有しており、離型剤の含有量が、受容層４の総質量に対し６質量％以上であることを特徴の１つとしている。この特徴を有する一実施形態の印画物の形成方法によれば、後述する熱転写画像形成工程において、印画ムラの発生を抑制しつつ、濃度の高い熱転写画像２０を、転写層５を構成する受容層４上に形成することができる。また、熱転写画像２０が形成された転写層５を転写するときの箔切れ性を良好なものとすることができる。特に、熱転写画像２０を形成するときの熱エネルギーを高くしていった場合においても、印画ムラの発生を抑制しつつ、濃度の高い熱転写画像を形成することができる。
【００８３】
本工程で準備される中間転写媒体１０は、上記一実施形態の中間転写媒体１０として説明したものをそのまま用いることができ、ここでの詳細な説明は省略する。
【００８４】
＜熱転写シート準備工程＞
熱転写シート準備工程は、（ｉ)色材層５１を有する熱転写シート（図３参照）と、ヒートシール層５２とを有する熱転写シート（図示しない）との組合せ、又は、（ｉｉ）色材層５１、及びヒートシール層５２を面順次に有する熱転写シート（図４、図５参照）を準備する工程である。本工程で準備される熱転写シート１００としては、上記一実施形態の中間転写媒体１０の受容層４上に熱転写画像を形成する際に用いられる熱転写シートとして説明したものを適宜選択して用いることができ、ここでの詳細な説明は省略する。なお、熱転写シート１００のヒートシール層５２は、数平均分子量（Ｍｎ）が４０００以上３２０００未満、特には、４０００以上２００００以下のバインダー樹脂を含有していることが好ましく、受容層が含有しているバインダー樹脂の数平均分子量（Ｍｎ）よりも小さいとの条件を満たし、且つ数平均分子量（Ｍｎ）が４０００以上、特には、４０００以上２００００以下のバインダー樹脂を含有していることがより好ましい。
【００８５】
＜被転写体を準備する工程＞
本工程で準備される被転写体について如何なる限定もされることはなく、例えば、普通紙、上質紙、トレーシングペーパー、プラスチックフィルム、塩化ビニル、塩化ビニル−酢酸ビニル共重合体、ポリカーボネートを主体として構成されるプラスチックカード等を挙げることができる。被転写体として所定の画像を有するものを用いることもできる。また、被転写体２００として透明性を有する被転写体を用いることで、最終的に形成される印画物３００の表面側、及び裏面側から熱転写画像形成工程において形成された熱転写画像を視認することが可能となる。
【００８６】
次に、上記で準備した中間転写媒体１０、熱転写シート１００、被転写体２００を用いて印画物３００を形成する工程について、図６を用いて具体的に説明する。なお、図６は、一実施形態の印画物の形成方法を説明するための工程図であり、（ａ）〜（ｃ）はいずれも概略断面図である。
【００８７】
＜熱転写画像形成工程＞
本工程は、上記で準備した中間転写媒体１０と、熱転写シート１００とを、中間転写媒体１０の転写層５と、熱転写シート１００の色材層５１とが対向するように重ね合わせ、サーマルヘッド等の加熱デバイスを用いて、図６（ａ）に示すように、転写層５上に、熱転写画像２０を形成する工程である。なお、図６では、中間転写媒体１０として、第１基材（１）上に受容層４のみからなる単層構成の転写層５が設けられた中間転写媒体を使用しているが、図２に示すような積層構成の転写層５を有する中間転写媒体１０を用いることもできる。
【００８８】
＜ヒートシール層転写工程＞
本工程は、上記熱転写画像形成工程後に、中間転写媒体１０の転写層５（熱転写画像２０が形成された転写層５）と、熱転写シート１００のヒートシール層５２とが対向するように重ね合わせ、サーマルヘッド等の加熱デバイスを用いて、図６（ｂ）に示すように、熱転写画像２０が形成された転写層５上に、ヒートシール層５２を転写する工程である。ヒートシール層５２を転写する方法について特に限定はなく、サーマルヘッド等による加熱デバイスを用いる方法の他、例えば、ホットスタンプ方式や、ヒートロール方式等を用いることができる。また、これ以外の方式によりヒートシール層５２を転写することもできる。転写箔転写工程において、転写箔６０を被転写体２００上に転写する場合についても同様である。
【００８９】
＜転写箔転写工程＞
本工程は、図６（ｃ）に示すように、上記で準備した被転写体２００と、中間転写媒体１０上に転写されたヒートシール層５２とが対向するように重ね合わせ、被転写体２００上に、熱転写画像２０が形成された転写層５上にヒートシール層５２が転写されてなる転写箔６０を転写する工程である。本工程を経ることで、被転写体２００上に、ヒートシール層５２を介して、熱転写画像２０が形成された転写層５が転写されてなる印画物３００を得る。一実施形態の印画物の形成方法では、ヒートシール層転写工程において、熱転写画像２０が形成された転写層５上にヒートシール層５２を転写し、このヒートシール層５２を介して、被転写体２００上に転写層５の転写が行われることから、被転写体２００と熱転写画像２０が形成された転写層５との接着性を極めて良好なものとすることができる。
【００９０】
以上説明した一実施形態の印画物の形成方法では、熱転写画像２０が形成された転写層５上に、ヒートシール層５２を転写する工程を必須の構成としているが、他の実施形態の印画物の形成方法として、ヒートシール層転写工程を行わず、被転写体２００と受容層４とが直接的に接するようにして、被転写体２００上に熱転写画像が形成された転写層５を転写して印画物３００を形成することもできる。以下、他の実施形態の印画物の形成方法について説明する。
【００９１】
＜＜他の実施形態の印画物の形成方法＞＞
他の実施形態の印画物の形成方法は、転写層５を有する中間転写媒体１０（図１、図２参照）を準備する中間転写媒体準備工程と、色材層５１を有する熱転写シート１００（図３参照）を準備する熱転写シート準備工程と、被転写体２００を準備する被転写体準備工程と、中間転写媒体１０と熱転写シート１００とを組合せ、熱転写シート１００の色材層５１を用いて、中間転写媒体１０の転写層５上に熱転写画像２０を形成する熱転写画像形成工程と、熱転写画像２０が形成された転写層５を有する中間転写媒体１０と、被転写体とを組み合わせ、熱転写画像２０が形成された転写層５を、被転写体２００上に転写する転写工程とを含み、中間転写媒体準備工程では、転写層５が、受容層４のみからなる単層構成、又はその最表面に受容層４が位置する積層構成を呈し、且つ受容層が、数平均分子量（Ｍｎ）が８０００以上３２０００以下のバインダー樹脂、及び離型剤を含有し、受容層４の総質量に対する離型剤の含有量が６質量％以上である中間転写媒体１０が準備されることを特徴としている。
【００９２】
上記一実施形態の印画物の形成方法が、当該印画物の形成方法で用いられる熱転写シート１００が、（ｉ)色材層５１を有する熱転写シート（図３参照）と、ヒートシール層５２とを有する熱転写シート（図示しない）との組合せ、又は、（ｉｉ）色材層５１、及びヒートシール層５２を面順次に有する熱転写シート（図４、図５参照）であるのに対し、他の実施形態の印画物の形成方法は、ヒートシール層５２を必須の構成とはせず、色材層５１を有する熱転写シート（図３参照）を用いている点において、他の実施形態の印画物の形成方法と、上記一実施形態の印画物の形成方法は相違している。この相違により、他の実施形態の印画物の形成方法は、一実施形態の印画物の形成方法におけるヒートシール層転写工程を必須の工程としていない点、また、ヒートシール層を介さずに、熱転写画像２０が形成された転写層５を、被転写体２００上に転写している点において、上記一実施形態の印画物の形成方法と相違している。他の実施形態の印画物の形成方法は、上記の点において、一実施形態の印画物の形成方法と相違し、その他の点においては共通している。
【００９３】
他の実施形態の印画物の形成方法によれば、印画ムラの発生を抑制しつつ、転写層５を構成する受容層４上に濃度の高い熱転写画像２０を形成することができる。また、被転写体２００上に、熱転写画像２０が形成された転写層５を箔切れ性よく転写することができる。
【００９４】
＜＜中間転写媒体と熱転写シートとの組合せ＞＞
次に、本開示の実施の形態に係る中間転写媒体と熱転写シートとの組合せについて説明する。本開示の実施の形態に係る中間転写媒体と熱転写シートとの組合せ（以下、一実施形態の組合せと言う）は、上記一実施形態の印画物の形成方法で説明した、中間転写媒体と熱転写シートの組合せである。
【００９５】
したがって、一実施形態の組合せを構成する中間転写媒体、及び熱転写シートについては、上記一実施形態の中間転写媒体や、一実施形態の印画物の形成方法で説明した中間転写媒体、熱転写シートをそのまま用いることができ、ここでの詳細な説明は省略する。
【００９６】
一実施形態の組合せによれば、印画ムラの発生を抑制しつつ、転写層５を構成する受容層４上に濃度の高い熱転写画像２０を形成することができる。また、被転写体２００上に、熱転写画像２０が形成された転写層を箔切れ性よく転写することができる。さらには、被転写体２００と転写層５との接着性が高い印画物３００を得ることができる。
【００９７】
また、好ましい一実施形態の組合せは、熱転写シートのヒートシール層が、数平均分子量（Ｍｎ）が４０００以上３２０００以下のバインダー樹脂を含有しており、より好ましくは、熱転写シートのヒートシール層が、中間転写媒体の受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有している。
【実施例】
【００９８】
（実施例１）
基材として厚さ１６μｍのポリエチレンテレフタレートフィルムを用い、該基板上に、下記組成の剥離層用塗工液を乾燥時の厚みが１μｍとなるように塗布・乾燥し剥離層を形成した。次いで、剥離層上に下記組成の保護層用塗工液を乾燥時の厚みが２μｍとなるように塗布・乾燥し保護層を形成した。次いで、該保護層の上に下記組成の受容層用塗工液１を乾燥時の厚みが１．５μｍとなるように塗布・乾燥し受容層を形成して、基材上に、剥離層、保護層、受容層がこの順で積層されてなる中間転写媒体を得た。なお、剥離層、保護層、受容層は転写層を構成する層である。【００９９】
＜剥離層用塗工液＞
・アクリル樹脂                                              ２９部
（ダイヤナール（登録商標）  ＢＲ−８７  三菱レイヨン（株））
・ポリエステル樹脂                                            １部
（バイロン（登録商標）２００  東洋紡（株））
・メチルエチルケトン                                        ３５部
・トルエン                                                  ３５部【０１００】
＜保護層用塗工液＞
・ポリエステル樹脂                                          ３０部
（バイロン（登録商標）２００  東洋紡（株））
・メチルエチルケトン                                        ３５部
・トルエン                                                  ３５部【０１０１】
＜受容層用塗工液１＞
・塩化ビニル−酢酸ビニル共重合体    （Ｍｎ：１２０００）１７．６部
（ソルバイン（登録商標）ＣＮＬ  日信化学工業（株））
・シリコーンオイル                                        ２．４部
（Ｘ−２２−３０００Ｔ  信越化学工業（株））
・メチルエチルケトン                                        ４０部
・トルエン                                                  ４０部【０１０２】
（実施例２）
受容層用塗工液１を、下記組成の受容層用塗工液２に変更して受容層を形成した以外は全て実施例１と同様にして実施例２の中間転写媒体を得た。【０１０３】
＜受容層用塗工液２＞
・塩化ビニル−酢酸ビニル共重合体    （Ｍｎ：３１０００）１７．６部
（ソルバイン（登録商標）Ｃ  日信化学工業（株））
・シリコーンオイル                                        ２．４部
（Ｘ−２２−３０００Ｔ  信越化学工業（株））
・メチルエチルケトン                                        ４０部
・トルエン                                                  ４０部【０１０４】
（実施例３）
受容層用塗工液１を、下記組成の受容層用塗工液３に変更して受容層を形成した以外は全て実施例１と同様にして実施例３の中間転写媒体を得た。【０１０５】
＜受容層用塗工液３＞
・塩化ビニル−酢酸ビニル共重合体    （Ｍｎ：３１０００）１８．４部
（ソルバイン（登録商標）Ｃ  日信化学工業（株））
・シリコーンオイル                                        １．６部
（Ｘ−２２−３０００Ｔ  信越化学工業（株））
・メチルエチルケトン                                        ４０部
・トルエン                                                  ４０部【０１０６】
（実施例４）
受容層用塗工液１を、下記組成の受容層用塗工液４に変更して受容層を形成した以外は全て実施例１と同様にして実施例４の中間転写媒体を得た。【０１０７】
＜受容層用塗工液４＞
・塩化ビニル−酢酸ビニル共重合体    （Ｍｎ：１２０００）    １５部
（ソルバイン（登録商標）ＣＮＬ  日信化学工業（株））
・シリコーンオイル                                            ５部
（Ｘ−２２−３０００Ｔ  信越化学工業（株））
・メチルエチルケトン                                        ４０部
・トルエン                                                  ４０部【０１０８】
（実施例５）
受容層用塗工液１を、下記組成の受容層用塗工液５に変更して受容層を形成した以外は全て実施例１と同様にして実施例５の中間転写媒体を得た。【０１０９】
＜受容層用塗工液５＞
・ポリエステル樹脂（Ｍｎ：１００００）                  １７．６部
（バイロン（登録商標）ＧＫ２５０  東洋紡（株））
・シリコーンオイル                                        ２．４部
（Ｘ−２２−３０００Ｔ  信越化学工業（株））
・メチルエチルケトン                                        ４０部
・トルエン                                                  ４０部【０１１０】
（実施例６）
受容層用塗工液１を、下記組成の受容層用塗工液６に変更して受容層を形成した以外は全て実施例１と同様にして実施例６の中間転写媒体を得た。【０１１１】
＜受容層用塗工液６＞
・塩化ビニル−酢酸ビニル共重合体    （Ｍｎ：１２０００）  ９．６部
（ソルバイン（登録商標）ＣＮＬ  日信化学工業（株））
・ポリエステル樹脂（Ｍｎ：６０００）                          ８部
（バイロン（登録商標）ＧＫ８１０  東洋紡（株））
・シリコーンオイル                                        ２．４部
（Ｘ−２２−３０００Ｔ  信越化学工業（株））
・メチルエチルケトン                                        ４０部
・トルエン                                                  ４０部【０１１２】
（実施例７）
受容層用塗工液１を、下記組成の受容層用塗工液７に変更して受容層を形成した以外は全て実施例１と同様にして実施例７の中間転写媒体を得た。【０１１３】
＜受容層用塗工液７＞
・ポリビニルブチラール樹脂（Ｍｎ：２７０００）          １８．４部
（エスレック（登録商標）ＢＬ−２  積水化学工業（株））
・シリコーンオイル                                        １．６部
（Ｘ−２２−３０００Ｔ  信越化学工業（株））
・メチルエチルケトン                                        ４０部
・トルエン                                                  ４０部【０１１４】
（比較例１）
受容層用塗工液１を、下記組成の受容層用塗工液Ａに変更して受容層を形成した以外は全て実施例１と同様にして比較例１の中間転写媒体を得た。【０１１５】
＜受容層用塗工液Ａ＞
・塩化ビニル−酢酸ビニル共重合体    （Ｍｎ：４２０００）１９．４部
（ソルバイン（登録商標）ＣＮ  日信化学工業（株））
・シリコーンオイル                                        ０．６部
（Ｘ−２２−３０００Ｔ  信越化学工業（株））
・メチルエチルケトン                                        ４０部
・トルエン                                                  ４０部【０１１６】
（比較例２）
受容層用塗工液１を、下記組成の受容層用塗工液Ｂに変更して受容層を形成した以外は全て実施例１と同様にして比較例２の中間転写媒体を得た。【０１１７】
＜受容層用塗工液Ｂ＞
・ポリエステル樹脂（Ｍｎ：６０００）                    １９．４部
（バイロン（登録商標）ＧＫ８１０  東洋紡（株））
・シリコーンオイル                                        ０．６部
（Ｘ−２２−３０００Ｔ  信越化学工業（株））
・メチルエチルケトン                                        ４０部
・トルエン                                                  ４０部【０１１８】
（比較例３）
受容層用塗工液１を、下記組成の受容層用塗工液Ｃに変更して受容層を形成した以外は全て実施例１と同様にして比較例３の中間転写媒体を得た。【０１１９】
＜受容層用塗工液Ｃ＞
・塩化ビニル−酢酸ビニル共重合体    （Ｍｎ：１２０００）１９．４部
（ソルバイン（登録商標）ＣＮＬ  日信化学工業（株））
・シリコーンオイル                                        ０．６部
（Ｘ−２２−３０００Ｔ  信越化学工業（株））
・メチルエチルケトン                                        ４０部
・トルエン                                                  ４０部【０１２０】
（比較例４）
受容層用塗工液１を、下記組成の受容層用塗工液Ｄに変更して受容層を形成した以外は全て実施例１と同様にして比較例４の中間転写媒体を得た。【０１２１】
＜受容層用塗工液Ｄ＞
・塩化ビニル−酢酸ビニル共重合体    （Ｍｎ：４２０００）１８．４部
（ソルバイン（登録商標）ＣＮ  日信化学工業（株））
・シリコーンオイル                                        １．６部
（Ｘ−２２−３０００Ｔ  信越化学工業（株））
・メチルエチルケトン                                        ４０部
・トルエン                                                  ４０部【０１２２】
（比較例５）
受容層用塗工液１を、下記組成の受容層用塗工液Ｅに変更して受容層を形成した以外は全て実施例１と同様にして比較例５の中間転写媒体を得た。【０１２３】
＜受容層用塗工液Ｅ＞
・ポリエステル樹脂（Ｍｎ：６０００）                    １８．４部
（バイロン（登録商標）ＧＫ８１０  東洋紡（株））
・シリコーンオイル                                        １．６部
（Ｘ−２２−３０００Ｔ  信越化学工業（株））
・メチルエチルケトン                                        ４０部
・トルエン                                                  ４０部【０１２４】
（熱転写シート１の作成）
基材として、厚さ５．０μｍの易接着層付きのポリエチレンテレフタレートフィルムを用い、当該基材の易接着層側に下記組成のイエロー色材層用塗工液、マゼンタ色材層用塗工液、シアン色材層用塗工液をそれぞれ乾燥時の厚みが０．５μｍとなるように面順次に塗布・乾燥し各色材層を形成することで熱転写シート１を得た。【０１２５】
＜イエロー色材層用塗工液＞
・ソルベントイエロー９３                                      ５部
・ポリビニルアセトアセタール樹脂                              ４部
(ＫＳ−５  積水化学工業(株))
・トルエン                                                  ５０部
・メチルエチルケトン                                        ５０部【０１２６】
＜マゼンタ色材層用塗工液＞
・ディスパースレッド６０                                      ３部
・ディスパースバイオレット２６                                ３部
・マゼンタ染料（ＨＳＲ−２１５０（三菱化学（株））            ２部
・ポリビニルアセトアセタール樹脂                              ５部
(ＫＳ−５  積水化学工業（株）)
・トルエン                                                  ５０部
・メチルエチルケトン                                        ５０部【０１２７】
＜シアン色材層用塗工液＞
・ソルベントブルー６３                                        ３部
・ディスパースブルー３５４                                ２．５部
・ポリビニルアセトアセタール樹脂                              ５部
（ＫＳ−５  積水化学工業（株）)
・トルエン                                                  ５０部
・メチルエチルケトン                                        ５０部【０１２８】
（熱転写シート２の作成）
上記で得た熱転写シート１に対し、さらに、下記組成のヒートシール層用塗工液を乾燥時の厚みが１μｍとなるように塗布・乾燥しヒートシール層を形成した以外は全て熱転写シート１と同様の作成方法にて、基材上に各色材層、ヒートシール層が面順次に設けられた熱転写シート２を得た。【０１２９】
＜ヒートシール層用塗工液＞
・塩化ビニル−酢酸ビニル共重合体    （Ｍｎ：１２０００）    ２０部
（ソルバイン（登録商標）ＣＮＬ  日信化学工業（株））
・メチルエチルケトン                                        ４０部
・トルエン                                                  ４０部【０１３０】
（熱転写画像の形成）
各実施例、及び比較例の中間転写媒体と、上記で作成した熱転写シート１とを組合せ、下記プリンタにより、画像パターンに応じたエネルギーを印加することで、中間転写媒体の転写層（受容層）上に黒ベタ画像（０／２５５階調）を形成した。熱転写画像が形成された転写層を転写箔（１）とする。【０１３１】
（プリンタ）
サーマルヘッド：ＫＥＥ−５７−１２ＧＡＮ２−ＳＴＡ（京セラ（株））
発熱体平均抵抗値：３３０３（Ω）
主走査方向印字密度：３００（ｄｐｉ）
副走査方向印字密度：３００（ｄｐｉ）
ライン周期：２．０（ｍｓｅｃ．／ｌｉｎｅ）
印字開始温度：３５（℃）
パルスＤｕｔｙ比：８５（％）
印画電圧：２１．０（Ｖ）【０１３２】
（ヒートシール層の転写）
各実施例、及び比較例の中間転写媒体と、上記で作成した熱転写シート２とを組合せ、上記熱転写画像と同じ条件にて、中間転写媒体の転写層（受容層）上に黒ベタ画像を形成した。次いで、上記プリンタを用い、熱転写シート２に、黒ベタ画像（０／２５５階調）相当のエネルギーを印加して、黒ベタ画像が形成された転写層上に、熱転写シート２のヒートシール層を転写した。熱転写画像が形成された転写層とヒートシール層との積層体を転写箔（２）とする。【０１３３】
（転写箔の転写）
カード用ラミネーター（ＳＩＰ社）を用い、１８０℃、２ｉｎｃｈ／ｓｅｃ．の条件にて、被転写体としてのポリ塩化ビニル製カード（ＰＶＣカード）（大日本印刷（株））上に、上記中間転写媒体の転写箔（１）を転写することで、被転写体と受容層とが直接的に接してなる各実施例、及び比較例の印画物を得た。また、転写箔（１）の転写と同様の方法を用いて、被転写体上に、上記中間転写媒体の転写箔（２）を転写することで、ヒートシール層を介して、被転写体と受容層とが間接的に接してなる各実施例、及び比較例の印画物を得た。【０１３４】
（濃度評価）
上記熱転写シート１を用いて形成された各実施例、及び比較例の印画物が有する熱転写画像（黒ベタ画像）の反射濃度を測定し、以下の評価基準に基づいて濃度評価を行った。反射濃度の測定は、反射濃度計（ＲＤ−９１８  Ｘ−Ｒｉｔｅ社）により測定した。評価結果を表１に示す。【０１３５】
「評価基準」
Ａ：ブラック反射濃度が１．８５以上である。
Ｂ：ブラック反射濃度が１．７０以上１．８５未満である。
Ｃ：ブラック反射濃度が１．６０以上１．７０未満である。
ＮＧ：ブラック反射濃度が、１．６０未満である。【０１３６】
（印画ムラ評価）
上記熱転写シート１を用いて形成された各実施例、及び比較例の印画物の印画ムラを目視で確認し、以下の評価基準に基づいて印画ムラ評価を行った。評価結果を表１に併せて示す。【０１３７】
「評価基準」
Ａ：印画ムラが確認されない。
Ｂ：印画ムラが僅かに発生しているが、目立たない。
Ｃ：目立つ印画ムラが発生している。
ＮＧ：かなり目立つ印画ムラが発生している。【０１３８】
（箔切れ性評価）
上記熱転写シート１を用いて形成された各実施例、及び比較例の印画物の端部の尾引きの状態を確認し、以下の評価基準に基づいて箔切れ性の評価を行った。評価結果を表１に示す。【０１３９】
「評価基準」
Ａ：尾引きの発生なし。
Ｂ：尾引きの長さが０．２ｍｍ以下。
Ｃ：尾引きの長さが０．２ｍｍより長く１．０ｍｍ未満。
ＮＧ：尾引きの長さが１．０ｍｍ以上。【０１４０】
（転写性評価）
上記転写箔（１）、転写箔（２）を転写することで得られた各実施例、及び比較例の印画物のそれぞれを目視で確認し、以下の評価基準に基づいて転写性の評価を行った。評価結果を表１に併せて示す。【０１４１】
「評価基準」
Ａ：転写箔が完全に転写されている。
Ｂ：転写箔に未転写部がわずかに発生している。
Ｃ：転写箔に未転写部が大部分で発生している。【０１４２】
【表１】
2017159870.tif 000003
【符号の説明】
【０１４３】
１０・・・中間転写媒体
１・・・基材、第１基材
５・・・転写層
１００・・・熱転写シート
５０・・・熱転写シート用基材、第２基材
５１・・・色材層
５２・・・ヒートシール層
２０・・・熱転写画像
６０・・・転写箔
２００・・・被転写体
３００・・・印画物
【図１】
2017159870.tif 000004
【図２】
2017159870.tif 000005
【図３】
2017159870.tif 000006
【図４】
2017159870.tif 000007
【図５】
2017159870.tif 000008
【図６】
2017159870.tif 000009
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
中間転写媒体と熱転写シートとの組合せであって、
前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂、及び離型剤を含有しており、前記受容層の総質量に対する前記離型剤の含有量が、６質量％以上の中間転写媒体であり、
前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、数平均分子量（Ｍｎ）が４０００以上３２０００以下のバインダー樹脂を含有している熱転写シートである、
中間転写媒体と熱転写シートとの組合せ。
【請求項２】
中間転写媒体と熱転写シートとの組合せであって、
前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂、及び離型剤を含有しており、前記受容層の総質量に対する前記離型剤の含有量が、６質量％以上の中間転写媒体であり、
前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有している、
中間転写媒体と熱転写シートとの組合せ。
【請求項３】
前記受容層が含有している、前記数平均分子量（Ｍｎ）が８０００以上３２０００以下のバインダー樹脂が、塩化ビニル系樹脂、又はポリエステル樹脂である、
請求項１又は２に記載の中間転写媒体と熱転写シートとの組合せ。
【請求項４】
印画物の形成方法であって、
転写層を有する中間転写媒体を準備する中間転写媒体準備工程と、
（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、
被転写体を準備する被転写体準備工程と、
前記中間転写媒体と前記熱転写シートとを組合せ、
前記熱転写シートの前記色材層を用いて、前記中間転写媒体の前記転写層上に熱転写画像を形成する熱転写画像形成工程と、
前記熱転写画像が形成された前記転写層上に、前記熱転写シートの前記ヒートシール層を転写するヒートシール層転写工程と、
前記ヒートシール層が転写された中間転写媒体と、前記被転写体とを組み合わせ、
熱転写画像が形成された転写層、前記ヒートシール層がこの順で積層されてなる転写箔を、前記被転写体上に転写する転写箔転写工程と、
を含み、
前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上であり、
前記熱転写シートの前記ヒートシール層が、数平均分子量（Ｍｎ）が４０００以上３２０００以下のバインダー樹脂を含有している、
印画物の形成方法。
【請求項５】
印画物の形成方法であって、
転写層を有する中間転写媒体を準備する中間転写媒体準備工程と、
（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、
被転写体を準備する被転写体準備工程と、
前記中間転写媒体と前記熱転写シートとを組合せ、
前記熱転写シートの前記色材層を用いて、前記中間転写媒体の前記転写層上に熱転写画像を形成する熱転写画像形成工程と、
前記熱転写画像が形成された前記転写層上に、前記熱転写シートの前記ヒートシール層を転写するヒートシール層転写工程と、
前記ヒートシール層が転写された中間転写媒体と、前記被転写体とを組み合わせ、
熱転写画像が形成された転写層、前記ヒートシール層がこの順で積層されてなる転写箔を、前記被転写体上に転写する転写箔転写工程と、
を含み、
前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上であり、
前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有している、
印画物の形成方法。
【手続補正３】
【補正対象書類名】明細書
【補正対象項目名】０００１
【補正方法】変更
【補正の内容】
【０００１】
本発明は、中間転写媒体と熱転写シートとの組合せ、及び印画物の形成方法に関する。
【手続補正４】
【補正対象書類名】明細書
【補正対象項目名】０００９
【補正方法】変更
【補正の内容】
【０００９】
また、上記課題を解決するための本開示の実施の形態に係る中間転写媒体と熱転写シートとの組合せは、前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂、及び離型剤を含有しており、前記受容層の総質量に対する前記離型剤の含有量が、６質量％以上の中間転写媒体であり、前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、数平均分子量（Ｍｎ）が４０００以上３２０００以下のバインダー樹脂を含有している熱転写シートである。
また、上記課題を解決するための本開示の実施の形態に係る中間転写媒体と熱転写シートとの組合せは、前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂、及び離型剤を含有しており、前記受容層の総質量に対する前記離型剤の含有量が、６質量％以上の中間転写媒体であり、前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有している。
また、上記の中間転写媒体と熱転写シートとの組合せにおいて、前記受容層が含有している、前記数平均分子量（Ｍｎ）が８０００以上３２０００以下のバインダー樹脂が、塩化ビニル系樹脂、又はポリエステル樹脂であってもよい。
【手続補正５】
【補正対象書類名】明細書
【補正対象項目名】００１０
【補正方法】変更
【補正の内容】
【００１０】
また、一実施形態の中間転写媒体と熱転写シートとの組合せは、前記中間転写媒体が、上記特徴を有する中間転写媒体であり、前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであることを特徴とする。
また、上記の組合せにおいて、前記熱転写シートの前記ヒートシール層が、数平均分子量（Ｍｎ）が４０００以上３２０００以下のバインダー樹脂を含有していてもよい。また、上記の組合せにおいて、前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有していてもよい。
【手続補正６】
【補正対象書類名】明細書
【補正対象項目名】００１１
【補正方法】変更
【補正の内容】
【００１１】
また、上記課題を解決するための本開示の実施の形態に係る印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程と、を含み、前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上であり、前記熱転写シートの前記ヒートシール層が、数平均分子量（Ｍｎ）が４０００以上３２０００以下のバインダー樹脂を含有している。
また、上記課題を解決するための本開示の実施の形態に係る印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程と、を含み、前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上であり、前記熱転写シートの前記ヒートシール層が、前記受容層が含有している数平均分子量（Ｍｎ）が８０００以上３２０００以下のバインダー樹脂よりも、その数平均分子量（Ｍｎ）が小さく、且つ数平均分子量（Ｍｎ）が４０００以上のバインダー樹脂を含有している。
また、一実施形態の印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程とを含み、前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備されることを特徴としている。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
中間転写媒体と熱転写シートとの組合せであって、
前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂Ａ、及び離型剤を含有しており、前記受容層の総質量に対する前記バインダー樹脂Ａの含有量が５０質量％以上であり、前記受容層の総質量に対する前記離型剤の含有量が６質量％以上であり、
前記熱転写シートが、（ｉ）色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、数平均分子量（Ｍｎ）が、４０００以上で前記バインダー樹脂Ａの数平均分子量（Ｍｎ）以下のバインダー樹脂Ｂを含有しており、
前記バインダー樹脂Ａ、及び前記バインダー樹脂Ｂが、塩化ビニル−酢酸ビニル共重合体、又はポリエステル樹脂である、
中間転写媒体と熱転写シートとの組合せ。
【請求項２】
印画物の形成方法であって、
転写層を有する中間転写媒体を準備する中間転写媒体準備工程と、
（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、
被転写体を準備する被転写体準備工程と、
前記中間転写媒体と前記熱転写シートとを組合せ、
前記熱転写シートの前記色材層を用いて、前記中間転写媒体の前記転写層上に熱転写画像を形成する熱転写画像形成工程と、
前記熱転写画像が形成された前記転写層上に、前記熱転写シートの前記ヒートシール層を転写するヒートシール層転写工程と、
前記ヒートシール層が転写された中間転写媒体と、前記被転写体とを組み合わせ、
熱転写画像が形成された転写層、前記ヒートシール層がこの順で積層されてなる転写箔を、前記被転写体上に転写する転写箔転写工程と、
を含み、
前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂Ａ、及び離型剤を含有し、前記受容層の総質量に対する前記バインダー樹脂Ａの含有量が５０質量％以上であり、前記受容層の総質量に対する前記離型剤の含有量が６質量％以上であり、
前記熱転写シートの前記ヒートシール層が、数平均分子量（Ｍｎ）が、４０００以上で前記バインダー樹脂Ａの数平均分子量（Ｍｎ）以下のバインダー樹脂Ｂを含有しており、
前記バインダー樹脂Ａ、及び前記バインダー樹脂Ｂが、塩化ビニル−酢酸ビニル共重合体、又はポリエステル樹脂である、
印画物の形成方法。
【手続補正２】
【補正対象書類名】明細書
【補正対象項目名】０００９
【補正方法】変更
【補正の内容】
【０００９】
また、上記課題を解決するための一実施形態の中間転写媒体と熱転写シートとの組合せは、前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂、及び離型剤を含有しており、前記受容層の総質量に対する前記離型剤の含有量が、６質量％以上の中間転写媒体であり、前記熱転写シートが、（ｉ)色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、数平均分子量（Ｍｎ）が４０００以上３２０００以下のバインダー樹脂を含有している熱転写シートである。
また、上記課題を解決するための本開示の実施の形態に係る中間転写媒体と熱転写シートとの組合せは、前記中間転写媒体が、基材上に転写層が設けられ、前記転写層が、受容層のみからなる単層構成、又は受容層を含む積層構成を呈しており、前記転写層が前記積層構成を呈する場合には、前記受容層は、前記転写層を構成する層のうち前記基材から最も遠くに位置し、前記受容層が、数平均分子量（Ｍｎ）が８０００以上３２０００以下のバインダー樹脂Ａ、及び離型剤を含有しており、前記受容層の総質量に対する前記バインダー樹脂Ａの含有量が５０質量％以上であり、前記受容層の総質量に対する前記離型剤の含有量が６質量％以上であり、前記熱転写シートが、（ｉ）色材層を有する熱転写シートと、ヒートシール層とを有する熱転写シートとの組合せであるか、又は、（ｉｉ）前記色材層、及び前記ヒートシール層を面順次に有する熱転写シートであり、前記ヒートシール層が、数平均分子量（Ｍｎ）が、４０００以上で前記バインダー樹脂Ａの数平均分子量（Ｍｎ）以下のバインダー樹脂Ｂを含有しており、前記バインダー樹脂Ａ、及び前記バインダー樹脂Ｂが、塩化ビニル−酢酸ビニル共重合体、又はポリエステル樹脂である。
また、上記の中間転写媒体と熱転写シートとの組合せにおいて、前記受容層が含有している、前記数平均分子量（Ｍｎ）が８０００以上３２０００以下のバインダー樹脂が、塩化ビニル系樹脂、又はポリエステル樹脂であってもよい。
【手続補正３】
【補正対象書類名】明細書
【補正対象項目名】００１１
【補正方法】変更
【補正の内容】
【００１１】
また、上記課題を解決するための一実施形態の印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程と、を含み、前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上であり、前記熱転写シートの前記ヒートシール層が、数平均分子量（Ｍｎ）が４０００以上３２０００以下のバインダー樹脂を含有している。
また、上記課題を解決するための本開示の実施の形態に係る印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程と、を含み、前記中間転写媒体の前記転写層が、受容層のみからなる単層構成、又はその最表面に受容層が位置する積層構成を呈し、且つ前記受容層が、数平均分子量（Ｍｎ）が８０００以上３２０００以下のバインダー樹脂Ａ、及び離型剤を含有し、前記受容層の総質量に対する前記バインダー樹脂Ａの含有量が５０質量％以上であり、前記受容層の総質量に対する前記離型剤の含有量が６質量％以上であり、前記熱転写シートの前記ヒートシール層が、数平均分子量（Ｍｎ）が、４０００以上で前記バインダー樹脂Ａの数平均分子量（Ｍｎ）以下上のバインダー樹脂Ｂを含有しており、前記バインダー樹脂Ａ、及び前記バインダー樹脂Ｂが、塩化ビニル−酢酸ビニル共重合体、又はポリエステル樹脂である。
また、一実施形態の印画物の形成方法は、転写層を有する中間転写媒体を準備する中間転写媒体準備工程と、（ｉ)色材層を有する熱転写シートと、ヒートシール層とを有する熱転写シートとの組合せ、又は、（ｉｉ）前記色材層、及び前記ヒートシール層を面順次に有する熱転写シートを準備する熱転写シート準備工程と、被転写体を準備する被転写体準備工程と、前記中間転写媒体と前記熱転写シートとを組合せ、前記熱転写シートの前記色材層を用いて、前記中間転写媒体の前記転写層上に熱転写画像を形成する熱転写画像形成工程と、前記熱転写画像が形成された前記転写層上に、前記熱転写シートの前記ヒートシール層を転写するヒートシール層転写工程と、前記ヒートシール層が転写された中間転写媒体と、前記被転写体とを組み合わせ、熱転写画像が形成された転写層、前記ヒートシール層がこの順で積層されてなる転写箔を、前記被転写体上に転写する転写箔転写工程とを含み、前記中間転写媒体準備工程では、前記転写層が、受容層のみからなる単層構成、又はその最表面に受容層が位置する積層構成を呈し、且つ前記受容層が、数平均分子量（Ｍｎ）が８０００以上３２０００以下のバインダー樹脂、及び離型剤を含有し、前記受容層の総質量に対する前記離型剤の含有量が６質量％以上である中間転写媒体が準備されることを特徴としている。
【国際調査報告】
2017159870.tif 000010
2017159870.tif 000011
2017159870.tif 000012
2017159870.tif 000013